(57)【要約】【課題】  本発明の目的は、高いプリント濃度と光沢を有し、インクジェット記録時に色素の析出によるブロンジングを悪化させることなく高品位な画像が得られる空隙型のインクジェット記録用紙を提供することにある。【解決手段】  支持体上に、少なくとも平均粒子径が１００ｎｍ以下の無機微粒子と親水性ポリマーからなる空隙型のインク吸収層を有し、該インク吸収層がノニオン界面活性剤とカチオン界面活性剤とを含有することを特徴とするインクジェット記録用紙。【選択図】        なし【特許請求の範囲】
【請求項１】
支持体上に、少なくとも平均粒子径が１００ｎｍ以下の無機微粒子と親水性ポリマーからなる空隙型のインク吸収層を有し、該インク吸収層がノニオン界面活性剤とカチオン界面活性剤とを含有することを特徴とするインクジェット記録用紙。
【請求項２】
前記ノニオン界面活性剤の０．３質量％水溶液が、最大泡圧法により測定される２０ｍ秒での動的表面張力が６０ｍＮ／ｍ以下であることを特徴とする請求項１に記載のインクジェット記録用紙。
【請求項３】
前記ノニオン界面活性剤が、アセチレングリコールまたはその誘導体であることを特徴とする請求項１または２に記載のインクジェット記録用紙。
【請求項４】
前記カチオン界面活性剤が、分子内に４級アンモニウム塩を有していることを特徴とする請求項１〜３のいずれか１項に記載のインクジェット記録用紙。
【請求項５】
前記カチオン界面活性剤が、ラウリルトリメチルアンモニウムクロライドであることを特徴とする請求項４に記載のインクジェット記録用紙。
【請求項６】
前記インク吸収層におけるカチオン界面活性剤（Ｃ）とノニオン界面活性剤（Ｎ）との質量比Ｃ／Ｎが、０．０５以上、０．５以下であることを特徴とする請求項１〜５のいずれか１項に記載のインクジェット記録用紙。
【請求項７】
前記インク吸収層が、多価金属化合物を含有することを特徴とする請求項１〜６のいずれか１項に記載のインクジェット記録用紙。
【請求項８】
前記支持体が、非吸水性支持体であることを特徴とする請求項１〜７のいずれか１項に記載のインクジェット記録用紙。
【発明の詳細な説明】
【技術分野】
【０００１】
本発明は、高いプリント濃度と光沢を有し、インクジェット記録時に色素の析出によるブロンジングを悪化させることなく高品位な画像が得られる空隙型のインクジェット記録用紙に関する。
【背景技術】
【０００２】
水性インクで記録するインクジェット記録方法は良く知られており、近年、インクジェット記録は急速に画質が向上してきている。特に近年の高画質・高速化に伴い、インク受容層として高インク吸収性が要求されるようになった。インク受容層としては、一般に親水性バインダーから主として形成され、親水性バインダーの膨潤作用でインクを保持する膨潤型と、無機微粒子と少量の親水性バインダーで多孔質皮膜を形成している空隙型に大きく分けられるが、高インク吸収性という観点からは後者の空隙型インク受容層が好ましい。
【０００３】
インクジェット記録においては、通常、水溶性色素が色材として用いられるが、この水溶性色素は親水性が高いため、インクジェット記録後に高湿下に長期間保存したり、あるいは記録面上に水滴が付着した場合に、色素が滲みやすい傾向がある。この問題を解決するため、色素固定能力を有する物質として色素媒染剤をインク受容層中に添加しておくことが一般的に行われており、そのような色素固定能力を有する物質としては、表面がカチオン性である無機微粒子（例えば、アルミナ微粒子等）、分子内に第１級乃至第３級アミノ基又は第４級アンモニウム塩基を有するカチオン性ポリマー等が挙げられる。
【０００４】
中でもカチオン性ポリマーは、比較的高い色素固定能を有するために好ましく用いられる。また、色素媒染剤としては、例えば、特公平２−３５６７号及び特開平９−２５４５２９号に記載されているポリアルキレンポリアミン・ジシアンジアミド系縮合物が挙げられる。色素媒染剤は色素固定能が高いほどインク吸収層の表層に染料が媒染し、高いプリント濃度が得られる他、耐水性やインクジェット記録後の保存による画像滲みも改良されるため、従来からインク中に含まれる色素種に最適な色素媒染剤が選択されている。
【０００５】
また、カチオン性ポリマーによる色素の固定性を高めるために多価金属イオンを併用することも一部で行われており、例えば、特開昭６０−６７１９０号及び同６１−１０４８４号などに具体的方法が記載されている。
【０００６】
しかしながら、色素を強く固着させようとすると、しばしば色素を析出させる問題がある。この様な色素凝集のし易さは、カチオン性ポリマーの種類、色素の種類及び両者の組み合わせに依存するが、プリント直後には問題ない場合でも長期間保管中に色素凝集が進行して徐々に起こる場合もある。
【０００７】
色素が析出した場合、プリント表面が像様に金属状になる（以下、この現象をブロンジングという）、あるいは像様に無光沢化する現象が起きる。前者は主として色素の結晶性が高い場合に起きやすく、後者は色素が結晶状になりにくい場合に起きやすい傾向があると考えられているが、何れの場合であってもプリント品質を大きく低下させてしまう。
【０００８】
この問題は、特に、空隙型のインク受容層を有するインクジェット記録用紙で特に生じやすい。この理由は定かではないが、空隙型インク受容層がインクで満たされた際に、親水性バインダーが空隙部分に殆ど存在しないためにカチオン性ポリマー等染料定着剤の移動が比較的容易に起きやすくインク受容層表面まで拡散して色素を凝集させやすくなった為であると推定している。
【０００９】
この問題は、インク受容層中に無機のカチオンイオンが存在すると一層促進されやすく、特にプリント濃度、耐水性および滲み防止に効果のある多価金属化合物（例えば、マグネシウム、カルシウム、アルミ、ジルコニウム化合物等）が存在する場合に色素の凝集を促進しやすい課題がある。更に、原紙の両面をポリエチレンで被覆したポリエチレンコート紙などのような非吸水性の支持体に空隙型のインク受容層を塗布することにより光沢度の高いインクジェット記録用紙が製造できることが知られている。しかしながら、このような非吸水性支持体を使用した場合ブロンジングが起き易い課題があることが本発明者らの検討でわかった。非吸水性支持体はインク吸収能力がないためインク吸収層のみでインクを保持する必要があり、比較的長時間空隙層にインクが満たされる結果、上記で推定したように、染料定着剤の移動に基づく色素凝集が起きやすくなるものと考えている。
【００１０】
一方、インク吸収層において、２種類の界面活性剤を併用する方法が提案されている。
例えば、ポリビニルアセタール樹脂と共に、カチオン型フッ素系界面活性剤及びノニオン型フッ素系界面活性剤を含有するインク受容層を設けたインクジェット記録シートが開示されている（例えば、特許文献１参照。）。この方法によれば、透明性が高く、インク受容性、耐水性、記録画像の鮮明性、インク受容層の耐久性に優れたインクジェット記録シートが得られるとされているが、インク受容層の構成が膨潤型を目的としており、本発明が目的とする空隙型インクジェット記録用紙とは全く異なる構成である。また、色材受容層が２種類以上の界面活性剤を含有し、該界面活性剤は共溶解したものを使用することを特徴とするインクジェット記録用シートが提案されている（例えば、特許文献２参照。）。この方法によれば、はじき故障を生ぜず、良質な外観（面状状態）のインクジェット記録用シートが得られるとされているが、特許文献２においては、本発明で規定するノニオン界面活性剤とカチオン界面活性剤とを併用する具体的な記載はなく、ましてや本発明が目的とする高いプリント濃度と光沢を有し、インクジェット記録時に色素の析出によるブロンジングを悪化させることなく高品位な画像を得るための方法に関する記載や示唆は一切ない。
【特許文献１】特開平８−１０４０５５号公報  （特許請求の範囲）
【特許文献２】特開２００４−５０５２９号公報  （特許請求の範囲）
【発明の開示】
【発明が解決しようとする課題】
【００１１】
本発明は、上記課題に鑑みなされたものであり、その目的は、色素の凝集によるブロンジングの発生によりプリント品質を悪化させることなく高いプリント濃度と光沢が得られるインクジェット記録用紙を提供する。
【課題を解決するための手段】
【００１２】
本発明の上記目的は、以下の構成により達成される。
【００１３】
（請求項１）
支持体上に、少なくとも平均粒子径が１００ｎｍ以下の無機微粒子と親水性ポリマーからなる空隙型のインク吸収層を有し、該インク吸収層がノニオン界面活性剤とカチオン界面活性剤とを含有することを特徴とするインクジェット記録用紙。
【００１４】
（請求項２）
前記ノニオン界面活性剤の０．３質量％水溶液が、最大泡圧法により測定される２０ｍ秒での動的表面張力が６０ｍＮ／ｍ以下であることを特徴とする請求項１に記載のインクジェット記録用紙。
【００１５】
（請求項３）
前記ノニオン界面活性剤が、アセチレングリコールまたはその誘導体であることを特徴とする請求項１または２に記載のインクジェット記録用紙。
【００１６】
（請求項４）
前記カチオン界面活性剤が、分子内に４級アンモニウム塩を有していることを特徴とする請求項１〜３のいずれか１項に記載のインクジェット記録用紙。
【００１７】
（請求項５）
前記カチオン界面活性剤が、ラウリルトリメチルアンモニウムクロライドであることを特徴とする請求項４に記載のインクジェット記録用紙。
【００１８】
（請求項６）
前記インク吸収層におけるカチオン界面活性剤（Ｃ）とノニオン界面活性剤（Ｎ）との質量比Ｃ／Ｎが、０．０５以上、０．５以下であることを特徴とする請求項１〜５のいずれか１項に記載のインクジェット記録用紙。
【００１９】
（請求項７）
前記インク吸収層が、多価金属化合物を含有することを特徴とする請求項１〜６のいずれか１項に記載のインクジェット記録用紙。
【００２０】
（請求項８）
前記支持体が、非吸水性支持体であることを特徴とする請求項１〜７のいずれか１項に記載のインクジェット記録用紙。
【発明の効果】
【００２１】
本発明によれば、色素の凝集によるブロンジングの発生によりプリント品質を悪化させることなく高いプリント濃度と光沢が得られるインクジェット記録用紙を提供することができる。
【発明を実施するための最良の形態】
【００２２】
以下、本発明を実施するための最良の形態について詳細に説明する。
【００２３】
本発明者は、上記課題に鑑み鋭意検討を行った結果、支持体上に、少なくとも平均粒子径が１００ｎｍ以下の無機微粒子と親水性ポリマーからなる空隙型のインク吸収層を有し、該インク吸収層がノニオン界面活性剤とカチオン界面活性剤とを含有することを特徴とするインクジェット記録用紙により、色素の凝集によるブロンジングの発生によりプリント品質を悪化させることなく高いプリント濃度と光沢が得られるインクジェット記録用紙を実現できることを見出し、本発明に至った次第である。
【００２４】
すなわち、本発明の課題であるブロンジングに関して、平均粒子径が１００ｎｍ以下の無機微粒子と親水性ポリマーからなる空隙型のインク吸収層中にノニオン型の界面活性剤を含有することによりブロンジング抑制効果があることを見出した。しかしながら、ノニオン界面活性剤を含有する場合、プリント濃度が低下する問題があることが判明した。
【００２５】
この課題について検討を行った結果、ノニオン界面活性剤を含有する空隙型のインク吸収層中に、更にカチオン界面活性剤を含有するインクジェット記録用紙においてプリント濃度と光沢の低下がなくブロンジングを抑制することが可能となることを見出した。
【００２６】
ノニオン界面活性剤とカチオン界面活性剤を含有することにより、プリント濃度と光沢の劣化がなくブロンジングを改善できることに関して明確な解釈には至っていないが、次のように考えている。ノニオン界面活性剤は曇点を有している為、インク吸収層を塗布した後、高温乾燥時にノニオン界面活性剤の溶解度が低下しインク吸収層の透明性や光沢が劣化する。その結果、光散乱により染料の光学濃度が低下するものと推定している。カチオン界面活性剤を併用することによりノニオン界面活性剤の溶解性が向上し析出が防止できる結果、プリント濃度と光沢の劣化がなくブロンジングが抑制されるものと考えている。
【００２７】
またノニオン界面活性剤として、０．３％水溶液について最大泡圧法により測定される２０ｍ秒での動的表面張力が６０ｍＮ／ｍ以下であるノニオン界面活性剤により、より高いブロンジング抑制効果が得られることも分かった。この結果に関しては、インクが着弾した段階で、より速く色素表面に界面活性剤が配向するため、染料凝集が起きにくくなるものと考えている。
【００２８】
以下、本発明を更に詳細に説明する。
【００２９】
本発明のインクジェット記録用紙においては、インク吸収層がノニオン界面活性剤とカチオン界面活性剤とを含有することを特徴とする。
【００３０】
はじめに、ノニオン界面活性剤について説明する。
【００３１】
本発明に係るノニオン界面活性剤とは、水中でイオン解離しない水酸基やエーテル結合を親水基として有する界面活性剤であり、大別してポリエチレングリコール型と多価アルコール型に分けらる。具体的な化合物例としては、「新・界面活性剤入門」（三洋化成工業株式会社刊）の８９〜１２６頁等に記載されており、ポリオキシエチレンアルキルエーテル類、ポリオキシエチレンアルキルアリルエーテル類、アセチレングリコール類、ポリオキシエチレン・ポリオキシプロピレンブロックコポリマー類等のノニオン性界面活性剤を挙げることができ、具体的には、例えば、ノニオン界面活性剤としては、例えば、ポリエチレングリコール、ポリオキシエチレンラウリルエーテル、ポリオキシエチレンノニルエーテル、ポリオキシエチレンセチルエーテル、ポリオキシエチレンステアリルエーテル、ポリオキシエチレンオレイルエーテル、ポリオキシエチレンベヘニルエーテル、ポリオキシエチレンポリオキシプロピレンセチルエーテル、ポリオキシエチレンポリオキシプロピレンベヘニルエーテル、ポリオキシエチレンノニルフェニルエーテル、ポリオキシエチレンオクチルフェニルエーテル、ポリオキシエチレンステアリルアミン、ポリオキシエチレンオレイルアミン、ポリオキシエチレンステアリン酸アミド、ポリオキシエチレンオレイン酸アミド、ポリオキシエチレンヒマシ油、ポリオキシエチレンアビエチルエーテル、ポリオキシエチレンラノリンエーテル、ポリオキシエチレンモノラウレート、ポリオキシエチレンモノステアレート、ポリオキシエチレングリセリルモノオレート、ポリオキシエチレングリセルモノステアレート、ポリオキシエチレンプロピレングリコールモノステアレート、オキシエチレンオキシプロピレンブロックポリマー、ジスチレン化フェノールポリエチレンオキシド付加物、トリベンジルフェノールポリエチレンオキシド付加物、オクチルフェノールポリオキシエチレンポリオキシプロピレン付加物、グリセロールモノステアレート、ソルビタンモノラウレート、ポリオキシエチレンソルビタンモノラウレート等を挙げることができる。
【００３２】
本発明に係るノニオン界面活性剤としては、特に限定はないが、好ましくは０．３％水溶液の最大泡圧法により測定される動的表面張力が２０ｍ秒において６０ｍＮ／ｍ以下であるノニオン界面活性剤を用いることが、本発明の目的効果をより一層発揮できる点で好ましい。
【００３３】
本発明でいう最大泡圧法（Ｍａｘｉｍｕｍ  Ｂｕｂｂｌｅ  Ｐｒｅｓｓｕｒｅ  Ｍｅｔｈｏｄ）とは、液中に気泡を発生させ、その気泡にかかる圧力から表面張力を測定する手段であり、気泡周波数を変化させることで液体の動的表面張力の測定が可能である。別名バブルプレッシャー法とも呼ばれる。
【００３４】
具体的には、液の中に差し込んだ細管から窒素ガスを吹き出して泡を膨らますことにより、液体と気体の界面を広げ、その際の最大圧力から表面張力を求めるというものである。
【００３５】
球状の泡の半径をＲからＲ＋ｄＲに増やすとき、泡の表面積の増加分ΔＡは、
ΔＡ＝４π（Ｒ＋ｄＲ）２−４πＲ２＝８πＲ・ｄＲ
で表される。
【００３６】
一方、この時、圧力によって行われた仕事は、面積が４πＲ２の球面をｄＲだけ押し動かしたのだから、
Ｗ＝△Ｐ・４πＲ２ｄＲＷ＝ΔＰ・４πＲ２ｄＲ
で表される。
【００３７】
従って、表面張力γは、
γ＝Ｗ／ΔＡ（表面張力の定義）
＝ΔＰ・Ｒ／２
としても求める方法である。
【００３８】
具体的な最大泡圧法による界面張力測定装置としては、例えば、協和界面科学社製のＤｙｎａｍｉｃ  Ｓｕｒｆａｃｅ  Ｔｅｎｓｉｏｎ  Ｍｅｔｅｒ  ＢＰ−Ｄ４タイプ等を挙げることができる。
【００３９】
本発明に係る動的表面張力を示すノニオン界面活性剤は、一般的な界面活性剤の中でも動的表面張力の低下能が高いものである。動的表面張力の低下能が高い界面活性剤の例としては、炭素鎖が１２以下のアルキル基を有するポリオキシエチレンアルキルエーテル、ポリオキシエチレンアルキルフェニルエーテル、アルキルトリメチルアンモニウムクロライド等が挙げられ、好ましくは炭素鎖数が７〜９のアルキル基、更に好ましくはアルキル差が分岐構造をとる場合動的表面張力の低下能がより高い。
【００４０】
本発明においては、アセチレングリコールまたはその誘導体が動的表面張力の低下能が高くブロンジング抑制効果が得られ、更に光沢向上効果も得られる観点から特に好ましい。
【００４１】
また、ノニオン性の界面活性剤においては、多くの場合、エチレンオキサイド鎖を含有するが、１分子あたりのエチレンオキサイドの個数が１０を超えると塗布液の粘度が上昇しやすい。生産におけるハンドリング上、１分子あたりのエチレンオキサイドの個数が１０以下が好ましく、より好ましくは８以下、更にはエチレンオキサイド鎖を有さないノニオン界面活性剤が好ましい。
【００４２】
本発明に係るノニオン界面活性剤の使用量は、特に限定されるものでないが、好ましくはインク吸収層中に０．０５〜２．５ｇ／ｍ2の範囲であれば、良好に本発明の効果が得られる。
【００４３】
次いで、カチオン界面活性剤について説明する。
【００４４】
本発明で用いることができるカチオン界面活性剤としては、アミン塩型と４級アンモニウム塩型の２種に大別され、例えば、「新・界面活性剤入門」（三洋化成工業株式会社刊）の６３〜８１頁に具体的な構造例が記載されている。
【００４５】
具体的には、アミン塩型の例としては、ポリオキシエチレンアルキルアミン、Ｎ−アルキルプロピレンアミン、Ｎ−アルキルポリエチレンポリアミン、Ｎ−アルキルポリエチレンポリアミンジメチル硫酸塩、アルキルピグアニド、長鎖アミンオキシド、アルキルイミダゾリン、１−ヒドロキシエチル−２−アルキルイミダゾリン、１−アセチルアミノエチル−２−アルキルイミダゾリン、２−アルキル−４−メチル−４−ヒドロキシメチルオキサゾリン等がある。
【００４６】
また、第４アンモニウム塩型の例としては、長鎖第１アミン塩、アルキルトリメチルアンモニウム塩、ジアルキルジメチルエチルアンモニウム塩、アルキルジメチルアンモニウム塩、アルキルジメチルベンジルアンモニウム塩、アルキルピリジニウム塩、アルキルキノリニウム塩、アルキルイソキノリニウム塩、アルキルピリジニウム硫酸塩、ステアラミドメチルピリジニウム塩、アシルアミノエチルジエチルアミン塩、アシルアミノエチルメチルジエチルアンモニウム塩、アルキルアミドプロピルジメチルベンジルアンモニウム塩、脂肪酸ポリエチレンポリアミド、アシルアミノエチルピリジニウム塩、アシルコラミノホルミルメチルピリジニウム塩、ステアロオキシメチルピリジニウム塩、脂肪酸トリエタノールアミン、脂肪酸トリエタノールアミンギ酸塩、トリオキシエチレン脂肪酸トリエタノールアミン、脂肪酸ジブチルアミノエタノール、セチルオキシメチルピリジニウム塩、ｐ−イソオクチルフェノキシエトキシエチルジメチルベンジルアンモニウム塩等がある。
【００４７】
本発明に係るインク吸収層で使用されるカチオン界面活性剤としては、特に限定はないが、好ましくは４級アンモニウム塩型のカチオン界面活性剤であり、特に、ラウリルトリメチルアンモニウムクロライドが好ましい。
【００４８】
本発明に係るカチオン界面活性剤の使用量は、特に限定されるものでないが、カチオン界面活性剤（Ｃ）と前記ノニオン界面活性剤（Ｎ）の質量比Ｃ／Ｎが、０．０５以上、０．５以下の範囲になるように添加することが好ましい。Ｃ／Ｎがこの範囲であれば、より良好なプリント濃度とブロンジング抑制および高い光沢を達成し易い。
【００４９】
本発明において、インク吸収層中のノニオン界面活性剤あるいはカチオン界面活性剤の含有量の測定方法としては、公知の界面活性剤の定量法を適用することができ、「新界面活性剤」（堀口博編、三共出版社）の章−１４「界面活性剤の分析」に記載の方法に準じて測定することができ、例えば、カチオン界面活性剤の定量としては、オレンジII法、ダイサルフィンブルー法、電気伝導度検出ＨＰＬＣ法を適用することができ、またノニオン界面活性剤の定量としては、チオシアン酸コバルト法、アルミナカラム法等を適用することができる。
【００５０】
次いで、本発明のインクジェット記録用紙のその他の構成要素について説明する。
【００５１】
本発明に係るインク吸収層には、上記各界面活性剤の他に少なくとも平均粒子径が１００ｎｍ以下の無機微粒子及び親水性バインダーを含有し、空隙を構成している。
【００５２】
本発明で用いることのできる無機微粒子としては、例えば、軽質炭酸カルシウム、重質炭酸カルシウム、炭酸マグネシウム、カオリン、クレー、タルク、硫酸カルシウム、硫酸バリウム、二酸化チタン、酸化亜鉛、水酸化亜鉛、硫化亜鉛、炭酸亜鉛、ハイドロタルサイト、珪酸アルミニウム、ケイソウ土、珪酸カルシウム、珪酸マグネシウム、合成非晶質シリカ、コロイダルシリカ、アルミナ、コロイダルアルミナ、擬ベーマイト、水酸化アルミニウム、リトポン、ゼオライト、水酸化マグネシウム等の白色無機顔料を挙げることができる。上記無機微粒子は、一次粒子のまま用いても、また二次凝集粒子を形成した状態で使用することもできる。
【００５３】
本発明においては、インクジェット記録用紙で高品位なプリントを得る観点から、無機微粒子として、低屈折率で、かつ１００ｎｍ以下の平均粒子径のものが比較的安価に得られる観点からシリカ系粒子またはアルミナ径粒子が好ましく、更にはアルミナ、擬ベーマイト、コロイダルシリカ、もしくは気相法により合成された微粒子シリカ等が好ましく、特に、平均粒子径が１００ｎｍ以下の気相法で合成された微粒子シリカが特に好ましい。
【００５４】
この気相法で合成されたシリカは、表面がアルミニウムで修飾されたものであっても良い。表面がアルミニウムで修飾された気相法シリカのアルミニウム含有率は、シリカに対して質量比で０．０５〜５％のものが好ましい。
【００５５】
上記無機微粒子の粒径は、光沢性や発色濃度の観点から１００ｎｍ以下であり、粒径の下限は特に限定されないが、無機微粒子の製造上の観点から、概ね１０ｎｍ以上が好ましい。
【００５６】
上記無機微粒子の平均粒子径は、多孔質インク吸収層の断面や表面を電子顕微鏡で観察し、１００個の任意の粒子の粒径を求めて、その単純平均値（個数平均）として求められる。ここで、個々の粒径は、その投影面積に等しい円を仮定した時の直径で表したものである。
【００５７】
上記無機微粒子は、一次粒子のままであるいは二次粒子もしくはそれ以上の高次凝集粒子で多孔質皮膜に存在していても良いが、上記平均粒子径は、電子顕微鏡で観察した時にインク吸収層中で独立の粒子を形成しているものの粒径をいう。
【００５８】
上記無機微粒子が二次以上の凝集粒子である場合には、その平均一次粒子径は、多孔質膜中で観測される平均粒子径以下であり、無機微粒子の一次粒子径としては３０ｎｍ以下のものが好ましく、より好ましくは４〜２０ｎｍの微粒子である。
【００５９】
上記無機微粒子の水溶性塗布液における含有量は、５〜４０質量％であり、特に７〜３０質量％が好ましい。上記無機微粒子は、十分なインク吸収性があり、皮膜のひび割れ等が少ないインク吸収層を形成する必要があり、インク受容層中には、５〜５０ｇ／ｍ2の付量になることが好ましい。更には、１０〜３０ｇ／ｍ2であることが特に好ましい。
【００６０】
インク吸収層が含有する親水性バインダーとしては、特に制限は無く、従来公知の親水性バインダーを用いることができ、例えば、ゼラチン、ポリビニルピロリドン、ポリエチレンオキサイド、ポリアクリルアミド、ポリビニルアルコール等を用いることができるが、バインダーの吸湿特性が比較的小さく、記録用紙のカールがより小さい観点、及び少量の使用で無機微粒子のバインダー能力が高くひび割れや膜付き性が優れている観点から、ポリビニルアルコールが特に好ましい。
【００６１】
本発明に好ましく用いられるポリビニルアルコールとしては、ポリ酢酸ビニルを加水分解して得られる通常のポリビニルアルコールの他に、末端をカチオン変性したポリビニルアルコールやアニオン性基を有するアニオン変性ポリビニルアルコール等の変性ポリビニルアルコールも含まれる。
【００６２】
酢酸ビニルを加水分解して得られるポリビニルアルコールは、平均重合度が３００以上のものが好ましく用いられ、特に平均重合度が１，０００〜５，０００のものが好ましく用いられ、ケン化度は７０〜１００％のものが好ましく、８０〜９９．８％のものが特に好ましい。
【００６３】
カチオン変性ポリビニルアルコールとしては、例えば、特開昭６１−１０４８３号に記載されるような、第１〜３級アミノ基や第４級アミノ基を上記ポリビニルアルコールの主鎖または側鎖中に有するポリビニルアルコールであり、これらはカチオン性基を有するエチレン性不飽和単量体と酢酸ビニルとの共重合体をケン化することにより得られる。
【００６４】
カチオン性基を有するエチレン性不飽和単量体としては、例えば、トリメチル−（２−アクリルアミド−２，２−ジメチルエチル）アンモニウムクロライド、トリメチル−（３−アクリルアミド−３，３−ジメチルプロピル）アンモニウムクロライド、Ｎ−ビニルイミダゾール、Ｎ−メチルビニルイミダゾール、Ｎ−（３−ジメチルアミノプロピル）メタクリルアミド、ヒドロキシエチルトリメチルアンモニウムクロライド、トリメチル−（３−メタクリルアミドプロピル）アンモニウムクロライド等が挙げられる。
【００６５】
カチオン変性ポリビニルアルコールのカチオン変性基含有単量体の比率は、酢酸ビニルに対して０．１〜１０モル％、好ましくは０．２〜５モル％である。
【００６６】
アニオン変性ポリビニルアルコールとしては、例えば、特開平１−２０６０８８号に記載されているアニオン性基を有するポリビニルアルコール、特開昭６１−２３７６８１号及び同６３−３０７９７９号に記載されているビニルアルコールと水溶性基を有するビニル化合物との共重合体、及び特開平７−２８５２６５号に記載されている水溶性基を有する変性ポリビニルアルコールが挙げられる。
【００６７】
また、ノニオン変性ポリビニルアルコールとしては、例えば、特開平７−９７５８号に記載されているポリアルキレンオキサイド基をビニルアルコールの一部に付加したポリビニルアルコール誘導体、特開平８−２５７９５号に記載されている疎水性基を有するビニル化合物とビニルアルコールとのブロック共重合体等が挙げられる。
【００６８】
ポリビニルアルコールは、重合度や変性の種類の違いなど、２種類以上を併用することもできる。特に、重合度が２，０００以上のポリビニルアルコールを使用する場合には、予め無機微粒子に対して０．０５〜１０質量％、好ましくは０．１〜５質量％添加してから、重合度が２，０００以上のポリビニルアルコールを添加すると、著しい増粘が無く好ましい。
【００６９】
また、本発明に係るインク吸収層の親水性バインダーとして、電離放射線により架橋または重合する高分子化合物を用いることが好ましい。電離放射線により架橋または重合する高分子化合物とは、紫外線、電子線等の電離放射線の照射により、反応を起こして架橋または重合反応をする水溶性の樹脂であり、反応前には水溶性であるが、反応後には実質的に非水溶性となる樹脂である。上記の樹脂は反応後も親水性を有し、十分なインクとの親和性を維持するものである。
【００７０】
このような樹脂としては、ポリ酢酸ビニルのケン化物、ポリビニルアセタール、ポリエチレンオキサイド、ポリアルキレンオキサイド、ポリビニルピロリドン、ポリアクリルアミド、ヒドロキシエチルセルロース、メチルセルロース、ヒドロキシプロピルセルロース、または前記親水性樹脂の誘導体、及びこれらの共重合体からなる群より選ばれる少なくとも一種であるか、またはその親水性樹脂に、光二量化型、光分解型、光重合型、光変性型、光解重合型などの変性基により変性したものである。中でも、光二量化型、光重合型の変性基により変性した樹脂が、感度または樹脂自身の安定性の観点から好ましい。光二量化型の変性基としては、ジアゾ基、シンナモイル基、スチリルピリジニウム基、スチルキノリウム基を導入したものが好ましく、光二量化後アニオン染料等の水溶性染料により染色される樹脂が好ましい。このような樹脂としては、例えば、１級アミノ基ないし４級アンモニウム基等のカチオン性期を有する樹脂、例えば、特開昭６２−２８３３３９号、特開平１−１９８６１５号、特開昭６０−２５２３４１号、特開昭５６−６７３０９号、特開昭６０−１２９７４２号等の公報に記載された感光性樹脂（組成物）、硬化処理によりアミノ基になるアジド基のような硬化後カチオン性になる樹脂、例えば、特開昭５６−６７３０９号等の公報に記載された感光性樹脂（組成物）が挙げられる。
【００７１】
具体的には、例えば、以下のような化合物が挙げられるが、本発明はこれらの化合物のみに限定されるものではない。
【００７２】
特開昭５６−６７３０９号公報に記載の感光性樹脂は、ポリビニルアルコール構造体中に、下記式（Ｉ）
【００７３】
【化１】
2006076182.tif 000002
【００７４】
で表される２−アジド−５−ニトロフェニルカルボニルオキシエチレン構造、又は、下記式（II）
【００７５】
【化２】
2006076182.tif 000003
【００７６】
で表される４−アジド−３−ニトロフェニルカルボニルオキシエチレン構造を有する樹脂組成物である。
【００７７】
感光性樹脂の具体例は、該公報中の実施例１、２に、また感光性樹脂の構成成分及びその使用割合は該公報第２頁に記載されている。
【００７８】
また、特開昭６０−１２９７４２号公報には、感光性樹脂としてポリビニルアルコール構造体中に、下記式（III）、式（IV）
【００７９】
【化３】
2006076182.tif 000004
【００８０】
の構造を有する樹脂組成物が挙げられている。
【００８１】
本発明においては、電離放射線により架橋する親水性樹脂の中でも、光重合型の変性基としては、例えば、特開２０００−１８１０６２号公報に開示されている下記一般式（Ａ）で示される構成単位を有するポリ酢酸ビニルケン化物が、反応性との観点から好ましい。
【００８２】
【化４】
2006076182.tif 000005
【００８３】
上記一般式（Ａ）において、Ｒ1は水素原子またはメチル基を表し、Ｙは芳香族環または単なる結合手を表し、Ｘは、−（ＣＨ2）m−ＣＯＯ−、−Ｏ−ＣＨ2−ＣＯＯ−または−Ｏ−を表し、ｍは０〜６の整数、ｎは１または２を表す。
【００８４】
本発明においては、電離放射線により重合された高分子化合物を含む親水性バインダーと共に、光開始剤や増感剤を添加することが好ましい。これらの化合物は、溶媒に溶解、または分散した状態、もしくは上記高分子化合物を含む親水性バインダーに対して化学的に結合されていてもよい。
【００８５】
適用される光開始剤、光増感剤については、特に制限はなく、従来公知の光開始剤あるいは光増感剤を用いることができ、例えば、ベンゾフェノン類（例えば、ベンゾフェノン、ヒドロキシベンゾフェノン、ビス−Ｎ，Ｎ−ジメチルアミノベンゾフェノン、ビス−Ｎ，Ｎ−ジエチルアミノベンゾフェノン、４−メトキシ−４′−ジメチルアミノベンゾフェノン等）、チオキサントン類（例えば、チオキサトン、２、４−ジエチルチオキサントン、イソプロピルチオキサントン、クロロチオキサントン、イソプロポキシクロロチオキサントン等）、アントラキノン類（例えば、エチルアントラキノン、ベンズアントラキノン、アミノアントラキノン、クロロアントラキノン等）、アセトフェノン類、ベンゾインエーテル類（例えば、ベンゾインメチルエーテル等）、２，４，６−トリハロメチルトリアジン類、１−ヒドロキシシクロヘキシルフェニルケトン、２−（ｏ−クロロフェニル）−４，５−ジフェニルイミダゾール２量体、２−（ｏ−クロロフェニル）−４，５−ジ（ｍ−メトキシフェニル）イミダゾール２量体、２−（ｏ−フルオロフェニル）−４，５−フェニルイミダゾール２量体、２−（ｏ−メトキシフェニル）−４，５−フェニルイミダゾール２量体、２−（ｐ−メトキシフェニル）−４，５−ジフェニルイミダゾール２量体、２，−ジ（ｐ−メトキシフェニル）−５−フェニルイミダゾール２量体、２−（２，４−ジメトキシフェニル）−４，５−ジフェニルイミダゾール２量体の２，４，５−トリアリールイミダゾール２量体、ベンジルジメチルケタール、２−ベンジル−２−ジメチルアミノ−１−（４−モルホリノフェニル）−ブタン−１−オン、２−メチル−１−［４−（メチルチオ）フェニル］−２−モルホリノ−１−プロパノン、２−ヒドロキシ−２−メチル−１−フェニル−プロパン−１−オン、１−［４−（２−ヒドロキシエトキシ）−フェニル］−２−ヒドロキシ−２−メチル−１−プロパン−１−オン、フェナントレンキノン、９，１０−フェナンスレンキノン、メチルベンゾイン、エチルベンゾイン等のベンゾイン類、アクリジン誘導体（例えば、９−フェニルアクリジン、１，７−ビス（９，９′−アクリジニル）ヘプタン等）、ビスアシルフォスフィンオキサイド及びこれらの混合物等が挙げられ、上記各化合物は単独で使用しても２種以上併用してもよい。
【００８６】
特に、水溶性の１−［４−（２−ヒドロキシエトキシ）−フェニル］−２−ヒドロキシ−２−メチル−１−プロパン−１−オン、４−（２−ヒドロキシエトキシ）−フェニル−（２−ヒドロキシ−２−プロピル）ケトン、チオキサントンアンモニウム塩、ベンゾフェノンアンモニウム塩等の水溶性開始剤が、混合性等に優れ架橋効率の観点からも好ましい。
【００８７】
これらの開始剤に加え、促進剤等を添加することもできる。これらの例として、ｐ−ジメチルアミノ安息香酸エチル、ｐ−ジメチルアミノ安息香酸イソアミル、エタノールアミン、ジエタノールアミン、トリエタノールアミン等が挙げられる。
【００８８】
このような樹脂においては、母核ポリビニルアルコール樹脂の重合度が３００以上であることが好ましく、１７００以上がより好ましい。セグメントに対する電離放射線反応変性基の変性率は４ｍｏｌ％以下が好ましく、より好ましくは１ｍｏｌ％以下である。セグメントの重合度が３００以下または、変性率が４ｍｏｌ％を超えると、塗膜の架橋密度が高すぎて、乾燥塗膜の折れ割れ性が著しく悪くなる。同時に架橋密度が高すぎる場合、基材との吸湿性、寸法安定性のバランスが悪く、カール耐性が悪くなり好ましくない。
【００８９】
本発明のインクジェット記録用紙の製造方法においては、親水性バインダーとして上記の電離放射線により高分子化合物を用いる場合には、電離放射線により高分子化合物を含む塗布液を塗布し、塗布層の総固形分濃度が５〜９０％の時点に電離放射線を照射して塗工層をゲル化させ、その後乾燥する。本発明でいう電離放射線とは、例えば、電子線、紫外線、α線、β線、γ線、エックス線等が挙げられるが、人体への危険性や取り扱いが容易で、かつ工業的にもその利用が普及している点で電子線または紫外線が好ましい。
【００９０】
電子線の照射方法としては、例えばスキャニング方式、カーテンビーム方式、ブロードビーム方式などがあるが、処理能力の観点からカーテンビーム方式が好ましい。電子線の加速電圧は、塗膜の比重と膜圧により適時変化させることができるが、２０ｋＶ〜３００ｋＶが適当である。電子線の照射量は０．１〜２０Ｍｒａｄの範囲が好ましい。
【００９１】
紫外線の光源としては例えば１００Ｐａ〜１ＭＰａの動作圧力を有する低圧、中圧、高圧水銀ランプ、メタルハライドランプ等が用いられるが、光源の波長分布という観点で高圧水銀灯、メタルハライドランプが好ましく、メタルハライドランプがより好ましい。
【００９２】
特に光源の波長に３００ｎｍ以下の紫外線が含まれる場合や、照射エネルギーとして１００Ｊ／ｃｍ2を超える場合には、電離放射線架橋性樹脂の母核、または共存させる各種添加剤が電離放射線により分解を起こし、本発明の効果を得られないだけでなく、分解物に由来する臭気などの問題を生ずる可能性がある。逆に、照射エネルギーが０．１ｍＪ／ｃｍ2に満たない場合では、架橋効率が不足し、本発明の効果を十分に得ることができなくなる。したがって、光源としては３００ｎｍ以下の波長光をカットするフィルターを設けることが好ましく、ランプの出力としては４００Ｗ〜３０ｋＷ、照度としては１０ｍＷ／ｃｍ2〜１０ｋＷ／ｃｍ2が好ましい。本発明では照射エネルギーとしては０．１ｍＪ／ｃｍ2〜１００ｍＪ／ｃｍ2であることが好ましく、１ｍＪ／ｃｍ2〜５０ｍＪ／ｃｍ2であることがより好ましい。
【００９３】
同一積算光量（ｍＪ／ｃｍ2）を与える場合、照度に好ましい範囲があることは、その光の透過率が変化することに起因する。紫外線の透過性により、発生した架橋反応種の濃度分布が異なり、紫外線照度が高い場合、表層に高濃度の架橋反応種が発生し、塗膜表層に堅い緻密な膜が形成されてしまう。照度が好ましい範囲にある場合には、表層の架橋度合いも低く、深部方向への光透過性が高いため緩やかな架橋が深部方向へ均一に形成される。照度が低すぎる場合には、必要積算照度を与える場合に照射時間がかかってしまい、設備導入等の面で不利であるばかりでなく、塗膜による紫外線の散乱による絶対光線量が不足するため好ましくない。
【００９４】
インク吸収層の親水性バインダーに対する無機微粒子の比率は、質量比で２〜２０であることが好ましい。質量比が２倍以上であれば、充分な空隙率の多孔質膜が得られ、充分な空隙容量を得やすくなり、維持できる親水性バインダーによるインクジェット記録時の膨潤によって空隙を塞ぐ状況を招かず、高インク吸収速度を維持できる要因となる。一方、この比率が２０倍以下であれば、インク吸収層を厚膜で塗布した際、ひび割れが生じにくくなる。特に好ましい親水性バインダーに対する無機微粒子の比率は２．５〜１２倍、最も好ましくは３〜１０倍である。
【００９５】
本発明に係るインク吸収層、あるいはその他の構成層を形成する水溶性塗布液中には、各種の添加剤を添加することもできる。そのような添加剤としては、例えば、カチオン媒染剤、多価金属化合物、ポリスチレン、ポリアクリル酸エステル類、ポリメタクリル酸エステル類、ポリアクリルアミド類、ポリエチレン、ポリプロピレン、ポリ塩化ビニル、ポリ塩化ビニリデン、又はこれらの共重合体、尿素樹脂、又はメラミン樹脂等の有機ラテックス微粒子、アニオン、カチオン、非イオン、両性の各界面活性剤、特開昭５７−７４１９３号、同５７−８７９８８号及び同６２−２６１４７６号に記載の紫外線吸収剤、特開昭５７−７４１９２号、同５７−８７９８９号、同６０−７２７８５号、同６１−１４６５９１号、特開平１−９５０９１号及び同３−１３３７６号等に記載されている退色防止剤、特開昭５９−４２９９３号、同５９−５２６８９号、同６２−２８００６９号、同６１−２４２８７１号及び特開平４−２１９２６６号等に記載されている蛍光増白剤、硫酸、リン酸、クエン酸、水酸化ナトリウム、水酸化カリウム、炭酸カリウム等のｐＨ調整剤、消泡剤、防腐剤、増粘剤、帯電防止剤、マット剤等の公知の各種添加剤を含有させることもできる。
【００９６】
カチオン媒染剤としては、第１級〜第３級アミノ基および第４級アンモニウム塩基を有するポリマー媒染剤が用いられるが、長期保存での変色や耐光性の劣化が少ないこと、染料の媒染能が充分高いことなどから、第４級アンモニウム塩基を有するポリマー媒染剤が好ましい。好ましいポリマー媒染剤は、上記第４級アンモニウム塩基を有するモノマーの単独重合体やその他のモノマーとの共重合体または縮重合体として得られる。
【００９７】
本発明のインクジェット記録用紙においては、特にインク吸収層が多価金属化合物を含有することが好ましい。
【００９８】
本発明に係る多価金属化合物は、例えば、アルミニウム、カルシウム、マグネシウム、亜鉛、鉄、ストロンチウム、バリウム、ニッケル、銅、スカンジウム、ガリウム、インジウム、チタン、ジルコニウム、スズ、鉛などの金属化合物を挙げることができ、また多価金属化合物は多価金属塩であってもよい。中でもマグネシウム、アルミニウム、ジルコニウム、カルシウム、亜鉛からなる化合物は無色の為好ましく、多価金属化合物がジルコニウム原子、アルミニウム原子またはマグネシウム原子を含む化合物であることが更に好ましく、多価金属化合物がジルコニウム原子を含む化合物であることが特に好ましい。
【００９９】
本発明で用いることのできるジルコニウム原子、アルミニウム原子またはマグネシウム原子を含む化合物（但し、酸化ジルコニウム及び酸化アルミニウムは除く）は、その化合物自身は水溶性であっても非水溶性であっても良いが、インク吸収層の所望の位置に均一に添加できるものであることが好ましい。
【０１００】
また、本発明で用いることのできるジルコニウム原子、アルミニウム原子またはマグネシウム原子を含む化合物は、無機酸や有機酸の単塩および複塩、有機金属化合物、金属錯体などのいずれであっても良いが、インク吸収層の所望の位置に均一に添加できるものが好ましい。
【０１０１】
本発明で用いることのできるジルコニウム原子を含む化合物の具体例としては、二フッ化ジルコニウム、三フッ化ジルコニウム、四フッ化ジルコニウム、ヘキサフルオロジルコニウム酸塩（例えば、カリウム塩）、ヘプタフルオロジルコニウム酸塩（例えば、ナトリウム塩、カリウム塩やアンモニウム塩）、オクタフルオロジルコニウム酸塩（例えば、リチウム塩）、フッ化酸化ジルコニウム、二塩化ジルコニウム、三塩化ジルコニウム、四塩化ジルコニウム、ヘキサクロロジルコニウム酸塩（例えば、ナトリウム塩やカリウム塩）、酸塩化ジルコニウム（例えば、塩化ジルコニル）、二臭化ジルコニウム、三臭化ジルコニウム、四臭化ジルコニウム、臭化酸化ジルコニウム、三ヨウ化ジルコニウム、四ヨウ化ジルコニウム、過酸化ジルコニウム、水酸化ジルコニウム、硫化ジルコニウム、硫酸ジルコニウム、ｐ−トルエンスルホン酸ジルコニウム、硫酸ジルコニル、硫酸ジルコニルナトリウム、酸性硫酸ジルコニル三水和物、硫酸ジルコニウムカリウム、セレン酸ジルコニウム、硝酸ジルコニウム、硝酸ジルコニル、リン酸ジルコニウム、炭酸ジルコニル、炭酸ジルコニルアンモニウム、酢酸ジルコニウム、酢酸ジルコニル、酢酸ジルコニルアンモニウム、乳酸ジルコニル、クエン酸ジルコニル、ステアリン酸ジルコニル、リン酸ジルコニウム、リン酸ジルコニル、シュウ酸ジルコニウム、ジルコニウムイソプロピレート、ジルコニウムブチレート、ジルコニウムアセチルアセトネート、アセチルアセトンジルコニウムブチレート、ステアリン酸ジルコニウムブチレート、ジルコニウムアセテート、ビス（アセチルアセトナト）ジクロロジルコニウム、トリス（アセチルアセトナト）クロロジルコニウムなどが挙げられる。
【０１０２】
これらのジルコニウム原子を含む化合物の中でも、炭酸ジルコニル、炭酸ジルコニルアンモニウム、酢酸ジルコニル、硝酸ジルコニル、酸塩化ジルコニウム、乳酸ジルコニル、クエン酸ジルコニルが好ましく、特に酸塩化ジルコニウム、炭酸ジルコニルアンモニウム、酢酸ジルコニルが好ましい。
【０１０３】
本発明で用いることのできるアルミニウム原子を含む化合物の具体例としては、フッ化アルミニウム、ヘキサフルオロアルミン酸（例えば、カリウム塩等）、塩化アルミニウム、塩基性塩化アルミニウム（ポリ塩化アルミニウム）、テトラクロロアルミン酸塩（例えば、ナトリウム塩等）、臭化アルミニウム、テトラブロモアルミン酸塩（例えば、カリウム塩など）、ヨウ化アルミニウム、アルミン酸塩（例えば、ナトリウム塩、カリウム塩、カルシウム塩等）、塩素酸アルミニウム、過塩素酸アルミニウム、チオシアン酸アルミニウム、硫酸アルミニウム、塩基性硫酸アルミニウム、硫酸アルミニウムカリウム（ミョウバン）、硫酸アンモニウムアルミニウム（アンモニウムミョウバン）、硫酸ナトリウムアルミニウム、燐酸アルミニウム、硝酸アルミニウム、燐酸水素アルミニウム、炭酸アルミニウム、ポリ硫酸ケイ酸アルミニウム、ギ酸アルミニウム、酢酸アルミニウム、乳酸アルミニウム、蓚酸アルミニウム、アルミニウムイソプロピレート、アルミニウムブチレート、エチルアセテートアルミニウムジイソプロピレート、アルミニウムトリス（アセチルアセトネート）、アルミニウムトリス（エチルアセトアセテート）、アルミニウムモノアセチルアセトネートビス（エチルアセトアセトネート）等を挙げることができる。これらの中でも、塩化アルミニウム、塩基性塩化アルミニウム、硫酸アルミニウム、塩基性硫酸アルミニウム、塩基性硫酸ケイ酸アルミニウムが好ましい。
【０１０４】
本発明で用いることのできるマグネシウム原子を含む化合物の具体例としては、フッ化マグネシウム、酢酸マグネシウム、臭化マグネシウム、塩化マグネシウム、ギ酸マグネシウム、硝酸マグネシウム、硫酸マグネシウム、チオシアン酸マグネシウム、チオ硫酸マグネシウム、硫化マグネシウム、炭化マグネシウム、リン酸マグネシウムがあげられ、これらの中でも塩化マグネシウム、硫酸マグネシウム、硝酸マグネシウムが好ましい。
【０１０５】
これらの多価金属化合物の中でも、特に好ましいものは、前述したジルコニウム原子を含む化合物で好ましいものとして例示したもの、アルミニウム原子含む化合物で好ましいものとして例示したもの、マグネシウム原子を含む化合物で好ましいものとして例示したものの中で、炭酸ジルコニル、炭酸ジルコニルアンモニウム、酢酸ジルコニル、硝酸ジルコニル、酸塩化ジルコニウム、乳酸ジルコニル、クエン酸ジルコニル、塩基性塩化アルミニウム、塩化マグネシウム、硫酸マグネシウム及び塩基性硫酸ケイ酸アルミニウムである。特に酸塩化ジルコニウム、炭酸ジルコニルアンモニウム、酢酸ジルコニルが好ましく、酸塩化ジルコニウムが最も好ましい。
【０１０６】
カチオン性ポリマー、あるいは水溶性の多価金属化合物の使用量は、無機微粒子に対する質量比で１０質量％以下、より好ましくは８質量％以下であることがインク吸収性の劣化を抑制する為に好ましい。
【０１０７】
カチオン性ポリマー、あるいは水溶性の多価金属化合物の添加方法としては、塗布液に直接添加して塗布する方法のほか、記録用紙の塗布乾燥後にカチオン性の樹脂や水溶性の多価金属化合物の水溶液をオーバーコートして乾燥するといった方法でもかまわない。
【０１０８】
本発明のインクジェット記録用紙には、インク吸収層を形成する水溶性バインダーの硬膜剤を添加することが好ましい。
【０１０９】
本発明で用いることのできる硬化剤としては、水溶性バインダーと硬化反応を起こすものであれば特に制限はないが、ホウ酸及びその塩が好ましいが、その他にも公知のものが使用でき、一般的には水溶性バインダーと反応し得る基を有する化合物あるいは水溶性バインダーが有する異なる基同士の反応を促進するような化合物であり、水溶性バインダーの種類に応じて適宜選択して用いられる。硬化剤の具体例としては、例えば、エポキシ系硬化剤（ジグリシジルエチルエーテル、エチレングリコールジグリシジルエーテル、１，４−ブタンジオールジグリシジルエーテル、１，６−ジグリシジルシクロヘキサン、Ｎ，Ｎ−ジグリシジル−４−グリシジルオキシアニリン、ソルビトールポリグリシジルエーテル、グリセロールポリグリシジルエーテル等）、アルデヒド系硬化剤（ホルムアルデヒド、グリオキザール等）、活性ハロゲン系硬化剤（２，４−ジクロロ−４−ヒドロキシ−１，３，５−ｓ−トリアジン等）、活性ビニル系化合物（１，３，５−トリスアクリロイル−ヘキサヒドロ−ｓ−トリアジン、ビスビニルスルホニルメチルエーテル等）、アルミニウム明礬等が挙げられる。
【０１１０】
ホウ酸またはその塩とは、硼素原子を中心原子とする酸素酸及びその塩のことをいい、具体的には、オルトホウ酸、二ホウ酸、メタホウ酸、四ホウ酸、五ホウ酸及び八ホウ酸及びそれらの塩が挙げられる。
【０１１１】
硬化剤としてのホウ素原子を有するホウ酸及びその塩は、単独の水溶液でも、また、２種以上を混合して使用しても良い。特に好ましいのはホウ酸とホウ砂の混合水溶液である。ホウ酸とホウ砂の水溶液は、それぞれ比較的希薄水溶液でしか添加することが出来ないが両者を混合することで濃厚な水溶液にすることが出来、塗布液を濃縮化することができる。また、添加する水溶液のｐＨを比較的自由にコントロールすることができる利点がある。上記硬化剤の総使用量は、上記水溶性バインダー１ｇ当たり１〜６００ｍｇが好ましい。
【０１１２】
本発明の記録用紙において、インク吸収層塗布液の粘度は４０℃において０．０１０〜０．３００Ｐａ・ｓにすることが好ましく、より好ましい粘度範囲は０．０２５〜０．１００Ｐａ・ｓである。塗布液の粘度が高くなりすぎると塗布装置への供給が出来なくなり、送液不良を招く結果となる。
【０１１３】
本発明で用いることのできる支持体としては、従来インクジェット記録用紙用として公知のものを適宜使用でき、吸水性支持体であってもよいが、非吸水性支持体であることが好ましい。吸収性支持体を用いた場合には、支持体がインク中の水分を吸収することによりコックリングを起こしてしまうことがあり、プリント後の品位が損なわれてしまう。
【０１１４】
本発明で用いることのできる吸水性支持体としては、例えば、一般の紙、布、木材等を有するシートや板等を挙げることができる。紙支持体としては、ＬＢＫＰ、ＮＢＫＰ等の化学パルプ、ＧＰ、ＣＧＰ、ＲＭＰ、ＴＭＰ、ＣＴＭＰ、ＣＭＰ、ＰＧＷ等の機械パルプ、ＤＩＰ等の古紙パルプ等の木材パルプを主原料としたものが使用可能である。又、必要に応じて合成パルプ、合成繊維、無機繊維等の各種繊維状物質も原料として適宜使用することができる。上記紙支持体中には必要に応じて、サイズ剤、顔料、紙力増強剤、定着剤等、蛍光増白剤、湿潤紙力剤、カチオン化剤等の従来公知の各種添加剤を添加することができる。紙支持体は、前記の木材パルプなどの繊維状物質と各種添加剤を混合し、長網抄紙機、円網抄紙機、ツインワイヤー抄紙機等の各種抄紙機で製造することができる。又、必要に応じて抄紙段階又は抄紙機にスターチ、ポリビニルアルコール等でサイズプレス処理したり、各種コート処理したり、カレンダー処理したりすることもできる。
【０１１５】
本発明で好ましく用いることのできる非吸水性支持体には、透明支持体及び不透明支持体がある。透明支持体としては、例えば、ポリエステル系樹脂、ジアセテート系樹脂、トリアテセート系樹脂、アクリル系樹脂、ポリカーボネート系樹脂、ポリ塩化ビニル系樹脂、ポリイミド系樹脂、セロハン、セルロイド等の材料を有するフィルム等が挙げられ、中でもオーバーヘッドプロジェクター（ＯＨＰ）用として使用されたときの輻射熱に耐える性質のものが好ましく、ポリエチレンテレフタレートが特に好ましい。このような透明な支持体の厚さとしては、５０〜２００μｍが好ましい。また、不透明支持体としては、例えば、基紙の少なくとも一方に白色顔料等を添加したポリオレフィン樹脂被覆層を有する樹脂被覆紙（いわゆる、ＲＣペーパー）、ポリエチレンテレフタレートに硫酸バリウム等の白色顔料を添加してなる、いわゆるホワイトペットが好ましい。前記各種支持体とインク吸収層の接着強度を大きくする等の目的で、インク吸収層の塗布に先立って、支持体にコロナ放電処理や下引処理等を行うことが好ましい。更に、本発明のインクジェット記録用紙は必ずしも無色である必要はなく、着色された記録シートであってもよい。
本発明のインクジェット記録用紙では、原紙支持体の両面をポリエチレンでラミネートした紙支持体を用いることが、記録画像が写真画質に近く、しかも低コストで高品質の画像が得られるために特に好ましい。
【０１１６】
そのようなポリエチレンでラミネートした紙支持体について以下に説明する。
【０１１７】
紙支持体に用いられる原紙は、木材パルプを主原料とし、必要に応じて木材パルプに加えてポリプロピレンなどの合成パルプ或いはナイロンやポリエステルなどの合成繊維を用いて抄紙される。木材パルプとしては、ＬＢＫＰ、ＬＢＳＰ、ＮＢＫＰ、ＮＢＳＰ、ＬＤＰ、ＮＤＰ、ＬＵＫＰ、ＮＵＫＰの何れも用いることができるが、短繊維分の多いＬＢＫＰ、ＮＢＳＰ、ＬＢＳＰ、ＮＤＰ、ＬＤＰをより多く用いることが好ましい。ただし、ＬＢＳＰ又はＬＤＰの比率は１０〜７０質量％が好ましい。上記パルプは、不純物の少ない化学パルプ（硫酸塩パルプや亜硫酸塩パルプ）が好ましく用いられ、又、漂白処理を行って白色度を向上させたパルプも有用である。原紙中には、高級脂肪酸、アルキルケテンダイマー等のサイズ剤、炭酸カルシウム、タルク、酸化チタンなどの白色顔料、スターチ、ポリアクリルアミド、ポリビニルアルコール等の紙力増強剤、蛍光増白剤、ポリエチレングリコール類等の水分保持剤、分散剤、４級アンモニウム等の柔軟化剤などを適宜添加することができる。抄紙に使用するパルプの濾水度は、ＣＳＦの規定で２００〜５００ｍｌが好ましく、又、叩解後の繊維長は、ＪＩＳ−Ｐ−８２０７に規定される２４メッシュ残分の質量％と４２メッシュ残分の質量％との和が３０〜７０％が好ましい。尚、４メッシュ残分の質量％は２０質量％以下であることが好ましい。原紙の坪量は３０〜２５０ｇが好ましく、特に５０〜２００ｇが好ましい。原紙の厚さは４０〜２５０μｍが好ましい。原紙は抄紙段階又は抄紙後にカレンダー処理して高平滑性を与えることもできる。原紙密度は０．７〜１．２ｇ／ｃｍ3（ＪＩＳ−Ｐ−８１１８）が一般的である。更に、原紙剛度はＪＩＳ−Ｐ−８１４３に規定される条件で２０〜２００ｇが好ましい。また、原紙表面には表面サイズ剤を塗布しても良い。原紙のｐＨは、ＪＩＳ−Ｐ−８１１３で規定された熱水抽出法により測定された場合、５〜９であることが好ましい。原紙表面及び裏面を被覆するポリエチレンは、主として低密度のポリエチレン（ＬＤＰＥ）及び／又は高密度のポリエチレン（ＨＤＰＥ）であるが他のＬＬＤＰＥやポリプロピレン等も一部使用することができる。特に、インク吸収層側のポリエチレン層は、写真用印画紙で広く行われているようにルチル又はアナターゼ型の酸化チタンをポリエチレン中に添加し、不透明度及び白色度を改良したものが好ましい。酸化チタン含有量はポリエチレンに対して通常３〜２０質量％、好ましくは４〜１３質量％である。ポリエチレン被覆紙は、光沢紙として用いることも、またポリエチレンを原紙表面上に溶融押し出してコーティングする際にいわゆる型付け処理を行って通常の写真印画紙で得られるようなマット面や絹目面を形成したものも本発明で使用できる。上記ポリエチレン被覆紙においては紙中の含水率を３〜１０質量％に保持するのが特に好ましい。
【０１１８】
本発明のインクジェット記録用紙において、支持体上に本発明に係るインク吸収層等の構成層を塗布する方法は、公知の方法から適宜選択して行うことができる。好ましい方法は、各層を構成する塗布液を支持体上に塗設して乾燥して得られる。この場合、２層以上を同時に塗布することもできる。塗布方式としては、例えば、ロールコーティング法、ロッドバーコーティング法、エアナイフコーティング法、スプレーコーティング法、カーテン塗布方法、あるいは米国特許第２，６８１，２９４号記載のホッパーを使用するエクストルージョンコート法が好ましく用いられる。
【０１１９】
次いで、本発明のインクジェット記録用紙上に画像印字を行うのに用いるインクジェットインク（以下、単にインクともいう）について説明する。
【０１２０】
本発明のインクジェット記録用紙に用いるインクとしては、水系インク組成物、油系インク組成物、固体（相変化）インク組成物等を用いることができるが、水系インク組成物（例えば、インク総質量あたり１０質量％以上の水を含有する水系インクジェット記録液等）を、特に好ましく用いることができる。
【０１２１】
インクに用いられる着色剤としては、従来公知の水溶性染料、例えば、酸性染料、直接染料、反応性染料、あるいは分散染料、顔料等を用いることができる。
【０１２２】
水系インク組成物は、水溶性有機溶媒を併用することが好ましい。本発明で用いることのできる水溶性有機溶媒としては、例えば、アルコール類（例えば、メタノール、エタノール、プロパノール、イソプロパノール、ブタノール、イソブタノール、セカンダリーブタノール、ターシャリーブタノール、ペンタノール、ヘキサノール、シクロヘキサノール、ベンジルアルコール等）、多価アルコール類（例えば、エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセリン、ヘキサントリオール、チオジグリコール等）、多価アルコールエーテル類（例えば、エチレングリコールモノメチルエーテル、エチレングリコールモノエチルエーテル、エチレングリコールモノブチルエーテル、ジエチレングリコールモノメチルエーテル、ジエチレングリコールモノメチルエーテル、ジエチレングリコールモノブチルエーテル、プロピレングリコールモノメチルエーテル、プロピレングリコールモノブチルエーテル、エチレングリコールモノメチルエーテルアセテート、トリエチレングリコールモノメチルエーテル、トリエチレングリコールモノエチルエーテル、トリエチレングリコールモノブチルエーテル、エチレングリコールモノフェニルエーテル、プロピレングリコールモノフェニルエーテル等）、アミン類（例えば、エタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレンジアミン、トリエチレンテトラミン、テトラエチレンペンタミン、ポリエチレンイミン、ペンタメチルジエチレントリアミン、テトラメチルプロピレンジアミン等）、アミド類（例えば、ホルムアミド、Ｎ，Ｎ−ジメチルホルムアミド、Ｎ，Ｎ−ジメチルアセトアミド等）、複素環類（例えば、２−ピロリドン、Ｎ−メチル−２−ピロリドン、シクロヘキシルピロリドン、２−オキサゾリドン、１，３−ジメチル−２−イミダゾリジノン等）、スルホキシド類（例えば、ジメチルスルホキシド等）、スルホン類（例えば、スルホラン等）、尿素、アセトニトリル、アセトン等が挙げられる。好ましい水溶性有機溶媒としては、多価アルコール類が挙げられる。さらに、多価アルコールと多価アルコールエーテルを併用することが、特に好ましい。水溶性有機溶媒は、単独もしくは複数を併用しても良い。水溶性有機溶媒のインク中の添加量としては、総量で５〜６０質量％であり、好ましくは１０〜３５質量％である。
【０１２３】
本発明で用いるインク組成物には、必要に応じて、吐出安定性、プリントヘッドやインクカートリッジ適合性、保存安定性、画像保存性、その他の諸性能向上の目的に応じて、公知の各種添加剤、例えば、粘度調整剤、表面張力調整剤、比抵抗調整剤、皮膜形成剤、分散剤、界面活性剤、紫外線吸収剤、酸化防止剤、退色防止剤、防ばい剤、防錆剤等を適宜選択して用いることができ、例えば、ポリスチレン、ポリアクリル酸エステル類、ポリメタクリル酸エステル類、ポリアクリルアミド類、ポリエチレン、ポリプロピレン、ポリ塩化ビニル、ポリ塩化ビニリデン、またはこれらの共重合体、尿素樹脂、またはメラミン樹脂等の有機ラテックス微粒子、流動パラフィン、ジオクチルフタレート、トリクレジルホスフェート、シリコンオイル等の油滴微粒子、カチオンまたはノニオンの各種界面活性剤、特開昭５７−７４１９３号、同５７−８７９８８号及び同６２−２６１４７６号に記載の紫外線吸収剤、特開昭５７−７４１９２号、同５７−８７９８９号、同６０−７２７８５号、同６１−１４６５９１号、特開平１−９５０９１号及び同３−１３３７６号等に記載されている退色防止剤、特開昭５９−４２９９３号、同５９−５２６８９号、同６２−２８００６９号、同６１−２４２８７１号及び特開平４−２１９２６６号等に記載されている蛍光増白剤、硫酸、リン酸、クエン酸、水酸化ナトリウム、水酸化カリウム、炭酸カリウム等のｐＨ調整剤等を挙げることができる。
【０１２４】
インク組成物は、その飛翔時の粘度として４０ｍＰａ・ｓ以下が好ましく、３０ｍＰａ・ｓ以下であることがより好ましい。また、インク組成物はその飛翔時の表面張力として、２０ｍＮ／ｍ以上が好ましく、３０〜４５ｍＮ／ｍであることがより好ましい。
【０１２５】
本発明のインクジェット記録用紙を用いたインクジェット記録方法に使用するインクジェットヘッドは、オンデマンド方式でもコンティニュアス方式でも構わない。また、吐出方式としては、電気−機械変換方式（例えば、シングルキャビティー型、ダブルキャビティー型、ベンダー型、ピストン型、シェアーモード型、シェアードウォール型等）、電気−熱変換方式（例えば、サーマルインクジェット型、バブルジェット（登録商標）型等）、静電吸引方式（例えば、電解制御型、スリットジェット型等）などを具体的な例として挙げることができるが、いずれの吐出方式を用いても構わない。
【実施例】
【０１２６】
以下、実施例を挙げて本発明を具体的に説明するが、本発明はこれらに限定されるものではない。なお、実施例中に記載の「％」は、特に断りのない限り質量％を表す。
【０１２７】
《記録用紙の作製》
〔微粒子分散液Ａの調製〕
気相法シリカ（商品名：アエロジル３００、日本アエロジル（株）製、一次粒子の平均粒子径７ｎｍ）の１０ｋｇを、三田村理研工業株式会社製のジェットストリーム・インダクターミキサーを用いて、３５Ｌの純水に４３５ｍｌのエタノールを加えた水溶液中に室温で吸引分散した後、純水を添加して全量を４３．５Ｌに仕上げ分散液とした。この分散液は、ｐＨが２．８でエタノールを１質量％含有している。
【０１２８】
次に、この分散液の４００ｍｌに、カチオン性ポリマー（ＨＰ−１）の２８％水溶液を４０ｍｌ添加し、ディゾルバーでプレ分散した後、ｐＨを４．５に調整するに要する量の酢酸ナトリウムを加えた。更に、サンドミル分散機にて周速９ｍ／秒の条件で３０分間分散した。この分散液の全量を５４０ｍｌに仕上げて、ほぼ透明な微粒子分散液Ａを調製した。この微粒子分散液Ｂ１を、アドバンテックス東洋社製のＴＣＰ−１０タイプのフィルターを用いてろ過を行った。
【０１２９】
〔紫外線重合型ポリビニルアルコール水溶液Ｂ−１の調製〕
特開２０００−１８１０６２号公報に記載の方法に準じて、重合度３０００、ケン化度８８％のポリビニルアルコールに、ｐ−（３−メタクリロキシ−２−ヒドロキシプロピルオキシ）ベンズアルデヒドを反応させた後、光重合開始剤（日本化薬製、カヤキュアＱＴＸ）を、ポリビニルアルコールに対し、質量比で１．８％添加して架橋基変性率１ｍｏｌ％、固形分濃度８質量％の紫外線重合型ポリビニルアルコール水溶液Ｂ−１を調製した。
【０１３０】
〔記録用紙の作製〕
上記調製した微粒子分散液Ａの５２８ｍｌを４０℃で攪拌しながら、上記調製した紫外線重合型ポリビニルアルコール水溶液Ｂ−１の１８８ｍｌを徐々に添加し、次いで、ノニオン界面活性剤として界面活性剤（Ｓ−１）の３％溶液（水：イソプロピルアルコール＝１：１）を５０ｍｌと、カチオン界面活性剤として界面活性剤（Ｓ−５）の５％溶液（水：イソプロピルアルコール＝１：１）を１０ｍｌ加え、更に全体の液が１０００ｍｌになるように純水を加えて、半透明状のインク吸収層塗布液１を調製した。
【０１３１】
次いで、厚さ１７０ｇ／ｍ2の原紙の両面をポリエチレンで被覆したポリエチレンコート紙（インク吸収層面側のポリエチレン中には８％のアナターゼ型酸化チタン含有し、同じくインク吸収層面側には０．０５ｇ／ｍ2のゼラチン下引き層を有し、また、インク吸収層とは反対側の面にはＴｇが約８０℃のラテックス性ポリマー含むバック層を０．２ｇ／ｍ2として有する）に、上記インク吸収層塗布液１をバーコーターにより湿潤膜厚２００μｍで塗布した。塗布直後、０℃に保たれた冷却ゾーンで２０秒間冷却し、３６５ｎｍに主波長を持つメタルハライドランプに３００ｎｍ以下の波長をカットするフィルター（岩崎電気（株）製：３６５フィルター）を設け、照度１００ｍｗ／ｃｍ2で、エネルギー量として３０ｍＪ／ｃｍ2となるように紫外線を照射し、その後、８０℃の熱風型オーブンで乾燥した。乾燥後、ポリ塩基性アルミニウム（多木化学株式会社製：タキバイン＃１５００）の水溶液をアルミニウム質量換算で０．４ｇ／ｍ2になるようにバーコーターで塗布し、更に８０℃の熱風型オーブンで乾燥して記録用紙１を作製した。なお、上記記録用紙１中の界面活性剤（Ｓ−１）および界面活性剤（Ｓ−５）の含有量は、それぞれ０．３ｇ／ｍ2及び０．１ｇ／ｍ2である。
【０１３２】
〔記録用紙２〜１５の作製〕
上記記録用紙１の作製において、ノニオン性界面活性剤及びカチオン性界面活性剤の種類及び添加量を、表１に記載の様に変更した以外は同様にして、記録用紙２〜１３を作製した。また、記録用紙２と１２の作製において、ポリ塩基性アルミニウム（多木化学株式会社製：タキバイン＃１５００）の塗布を行わなかった以外は同様にして、記録用紙１４、１５を作製した。
【０１３３】
表１に記載の各界面活性剤の詳細は、以下の通りである。
【０１３４】
界面活性剤（Ｓ−１）：ノニオン界面活性剤、ポリオキシエチレンソルビタントリオレート（パイオニンＤ−９４５−Ｔ、動的表面張力＝７３．１ｍＮ／ｍ、竹本油脂社製）
界面活性剤（Ｓ−２）：ノニオン界面活性剤、ポリオキシエチレンオクチルフェニルエーテル（オクタポール１００，動的表面張力＝４０．２ｍＮ／ｍ、三洋化成工業社製）
界面活性剤（Ｓ−３）：ノニオン界面活性剤、アセチレングリコール（サーフィノール８２、動的表面張力＝５３．４ｍＮ／ｍ、日信化学工業社製）
界面活性剤（Ｓ−４）：ノニオン界面活性剤、アセチレングリコール・エチレンオキサイド付加物（サーフィノール４４０、動的表面張力＝３７．４ｍＮ／ｍ、日信化学工業社製）
界面活性剤（Ｓ−５）：カチオン界面活性剤、ラウリルトリメチルアンモニウムクロライド（コータミン２４Ｐ、花王社製）
界面活性剤（Ｓ−６）：カチオン界面活性剤、オレイルアミン酢酸塩（パイオニンＢ−７０９、竹本油脂社製）
界面活性剤（Ｓ−７）：カチオン界面活性剤、ラウリルピリジニウムクロライド（パイオニンＢ−２５１、竹本油脂社製）
界面活性剤（Ｓ−８）：カチオン界面活性剤、パーフルオロアルキルトリメチルアンモニウム塩（メガファックスＦ−１５０、大日本インキ工業社製）
また、上記及び表１に記載の各ノニオン界面活性剤の動的表面張力は、それぞれのノニオン界面活性剤の０．３質量％水溶液を調製し、動的表面張力測定装置としてクルス社製のＢＰ２（ドイツ）を使用し、液温３５℃条件において連続的に泡を発生させ、最大泡圧法により２０ｍｓ時の動的表面張力を測定した値である。
【０１３５】
《記録用紙の評価》
上記作製した各記録用紙について、下記の方法に従って各評価を行った。
【０１３６】
〔ブロンジング耐性の評価〕
上記作製した各記録用紙上に、セイコーエプソン社製のインクジェットプリンターＰＭＧ８００を用いて、黒のベタ画像をプリントし、２３℃、相対湿度８０％で１週間保存した後、プリント画像の状態を目視で観察して、下記の基準に従ってブロンジング耐性を評価した。
【０１３７】
◎：ブロンジングの発生が、全く認められない
○：ごく一部で弱いブロンジングの発生が認められる
△：一部でブロンジングの発生が認められるが、実用上問題ない品質である
×：ブロンジングが激しく認められ、実用上問題となる品質である
××：極めて激しいブロンジングの発生があり、鑑賞に堪えない品質である
〔プリント濃度の評価〕
各記録用紙に対し、上記インクジェットプリンターを用いて、最大出力条件で黒のベタ画像をプリントし、その印字画像の最大反射濃度をＸ−Ｒｉｔｅ９３８（Ｘ−Ｒｉｔｅ（株）製）の緑色光で測定し、下記の基準に従ってプリント濃度を評価した。
【０１３８】
◎：反射濃度が２．２以上である
○：反射濃度が２．１以上、２．２未満である
△：反射濃度が２．０以上、２．１未満である
×：反射濃度が２．０未満である
〔光沢の評価〕
各記録用紙のインク吸収層面側を、日本電色工業株式会社製の変角光沢度計（ＶＧＳ−１００１ＤＰ）を用いて６０度光沢を測定し、下記の基準に従って光沢を評価した。
【０１３９】
◎：光沢度が４０％以上
○：光沢度が３５％以上、４０％未満
△：光沢度が３０％以上、３５％未満
×：光沢度が３０％未満
以上により得られた結果を、まとめて表１に示す。
【０１４０】
【表１】
2006076182.tif 000006
【０１４１】
表１に記載の結果より明らかなように、本発明で規定するインク吸収層がノニオン界面活性剤とカチオン界面活性剤とを含有するインク吸収層を有する本発明の記録用紙は、比較例に対し、ブロンジングの発生によるプリント品質を悪化させることなく、高いプリント濃度と光沢が得られるインクジェット記録用紙であることが分かる。
【０１４２】
また、上記各記録用紙の作製において、インク吸収層で用いた気相法シリカ（商品名：アエロジル３００、日本アエロジル（株）製、一次粒子の平均粒子径７ｎｍ）に代えて、市販湿式シリカ（トクヤマ社製、商品名：Ｔ−３２、比表面積２０２ｇ／ｍ2、平均２次粒径１．５μｍ沈降法シリカ）を水性媒体中に高速回転式攪拌分散機を周速２０ｍ／ｓｅｃで回転させながら、徐々に投入、粉砕分散して調製した平均粒径２００ｎｍの湿式シリカを用いた以外は同様にして記録用紙の作製を行い、同様の評価を行った結果、表１に記載の結果には及ばず、光沢劣化を引き起こし満足のいく結果を得ることができなかった。